"初期の濁度値が0.5ppm以下で、かつ50°Cで7日間保存した後の濁度値が0.6ppm以下であるポリチオール化合物と、ポリイソチオシアナート化合物とからなる光学材料用組成物。ポリチオール化合物が、1,2-ビス[チオ]-3-メルカプトプロパン、ビス-3,6,9-トリチア-1,11-ウンデカンジチオール、ペンタエリスリトールテトラキス3-メルカプトプロピオネート、ビスメルカプトメチルスルフィド、1,3-ビスメルカプトメチルベンゼン、1,1,3,3-テトラキスメルカプトメチルチオプロパンからなる群より選ばれた少なくとも1種の化合物である請求項1記載の光学材料用組成物。ポリイソチオシアナート化合物が、2,5-ビスイソシアナトメチル-ビシクロ[2.2.1]ヘプタン、2,6-ビスイソシアナトメチル-ビシクロ[2.2.1]ヘプタン、ビスイソシアナトメチルシクロヘキサン、ジシクロヘキシルメタンジイソシアナート、イソホロンジイソシアナート、1,3-ビスイソシアナトメチルベンゼン及びα,α,α’,α’-テトラメチルキシリレンジイソシアナートからなる群より選ばれた少なくとも1種の化合物である請求項1記載の光学材料用組成物。請求項1記載の光学材料用組成物を重合することにより得られた光学材料。光学材料用組成物の重合後にアニール処理が施されている、請求項4記載の光学材料。初期の濁度値が0.5ppm以下で、かつ50°Cで7日間保存した後の濁度値が0.6ppm以下であるポリチオール化合物と、ポリイソチオシアナート化合物とを混合する工程を含むことを特徴とする光学材料用組成物の製造方法。本発明が解決しようとする課題は、重合硬化前の段階で、硬化後の白濁の発生の有無を予測、判別し、良否の判断が可能なポリチオールを含む光学材料用組成物等を提供することにある。本発明者らは、このような状況に鑑み鋭意研究を重ねた結果、濁度値の初期値が0.5ppm以下で、かつ50°Cで7日間保存後の濁度値が0.6ppm以下であるポリチオール化合物とポリイソチオシアナート化合物とからなる光学材料用組成物により本課題を解決し、本発明に至った。すなわち、本発明は以下の通りである。<1>初期の濁度値が0.5ppm以下で、かつ50°Cで7日間保存した後の濁度値が0.6ppm以下であるポリチオール化合物と、とポリイソチオシアナート化合物とからなる光学材料用組成物。<2>ポリチオール化合物が、1,2-ビス[チオ]-3-メルカプトプロパン、ビス-3,6,9-トリチア-1,11-ウンデカンジチオール、ペンタエリスリトールテトラキス3-メルカプトプロピオネート、ビスメルカプトメチルスルフィド、1,3-ビスメルカプトメチルベンゼン、1,1,3,3-テトラキスメルカプトメチルチオプロパンからなる群より選ばれた少なくとも1種の化合物である上記<1>に記載の光学材料用組成物。<3>ポリイソチオシアナート化合物が、2,5-ビスイソシアナトメチル-ビシクロ[2.2.1]ヘプタン、2,6-ビスイソシアナトメチル-ビシクロ[2.2.1]ヘプタン、ビスイソシアナトメチルシクロヘキサン、ジシクロヘキシルメタンジイソシアナート、イソホロンジイソシアナート、1,3-ビスイソシアナトメチルベンゼン及びα,α,α’,α’-テトラメチルキシリレンジイソシアナートからなる群より選ばれた少なくとも1種の化合物である上記<1>に記載の光学材料用組成物。<4>上記<1>記載の光学材料用組成物を重合することにより得られた光学材料。<5>光学材料用組成物の重合後にアニール処理が施されている、上記<4>に記載の光学材料。<6>初期の濁度値が0.5ppm以下で、かつ50°Cで7日間保存した後の濁度値が0.6ppm以下であるポリチオール化合物と、とポリイソチオシアナート化合物とを混合する工程を含むことを特徴とする光学材料用組成物の製造方法である。本発明により、従来技術では困難であった、重合硬化前の段階における重合硬化後の白濁発生の有無の予測、良否の判断を可能にする、ポリチオール化合物を含む光学材料用組成物等を提供することが可能となった。本発明に用いるポリチオール化合物は、特に制限されず、1分子中に2個以上のチオール基を有する化合物であれば良い。ポリチオール化合物の具体例としては、メタンジチオール、1,2-エタンジチオール、1,1-プロパンジチオール、1,2-プロパンジチオール、1,3-プロパンジチオール、2,2-プロパンジチオール、1,6-ヘキサンジチオール、1,2,3-プロパントリチオール、1,1-シクロヘキサンジチオール、1,2-シクロヘキサンジチオール、2,2-ジメチルプロパン-1,3-ジチオール、3,4-ジメトキシブタン-1,2-ジチオール、2-メチルシクロヘキサン-2,3-ジチオール、1,1-ビスメルカプトメチルシクロヘキサン、チオリンゴ酸ビス2-メルカプトエチルエステル、2,3-ジメルカプト-1-プロパノール2-メルカプトアセテート、2,3-ジメルカプト-1-プロパノール3-メルカプトプロピオネート、ジエチレングリコールビス2-メルカプトアセテート、ジエチレングリコールビス3-メルカプトプロピオネート、1,2-ジメルカプトプロピルメチルエーテル、2,3-ジメルカプトプロピルメチルエーテル、2,2-ビスメルカプトメチル-1,3-プロパンジチオール、ビス2-メルカプトエチルエーテル、エチレングリコールビス2-メルカプトアセテート、エチレングリコールビス3-メルカプトプロピオネート、トリメチロールプロパンビス2-メルカプトアセテート、トリメチロールプロパンビス3-メルカプトプロピオネート、ペンタエリスリトールテトラキス2-メルカプトアセテート、ペンタエリスリトールテトラキス3-メルカプトプロピオネート、テトラキスメルカプトメチルメタン等の脂肪族ポリチオール化合物;1,2-ジメルカプトベンゼン、1,3-ジメルカプトベンゼン、1,4-ジメルカプトベンゼン、1,2-ビスメルカプトメチルベンゼン、1,3-ビスメルカプトメチルベンゼン、1,4-ビスメルカプトメチルベンゼン、1,2-ビスメルカプトエチルベンゼン、1,3-ビスメルカプトエチルベンゼン、1,4-ビスメルカプトエチルベンゼン、1,2,3-トリメルカプトベンゼン、1,2,4-トリメルカプトベンゼン、1,3,5-トリメルカプトベンゼン、1,2,3-トリスメルカプトメチルベンゼン、1,2,4-トリスメルカプトメチルベンゼン、1,3,5-トリスメルカプトメチルベンゼン、1,2,3-トリスメルカプトエチルベンゼン、1,2,4-トリスメルカプトエチルベンゼン、1,3,5-トリスメルカプトエチルベンゼン、2,5-トルエンジチオール、3,4-トルエンジチオール、1,3-ジp-メトキシフェニルプロパン-2,2-ジチオール、1,3-ジフェニルプロパン-2,2-ジチオール、フェニルメタン-1,1-ジチオール、2,4-ジp-メルカプトフェニルペンタン等の芳香族ポリチオール化合物;1,2-ビスメルカプトエチルチオベンゼン、1,3-ビスメルカプトエチルチオベンゼン、1,4-ビスメルカプトエチルチオベンゼン、1,2,3-トリスメルカプトメチルチオベンゼン、1,2,4-トリスメルカプトメチルチオベンゼン、1,3,5-トリスメルカプトメチルチオベンゼン、1,2,3-トリスメルカプトエチルチオベンゼン、1,2,4-トリスメルカプトエチルチオベンゼン、1,3,5-トリスメルカプトエチルチオベンゼン等、及びこれらの核アルキル化物等のメルカプト基以外に硫黄原子を含有する芳香族ポリチオール化合物;ビスメルカプトメチルスルフィド、ビスメルカプトメチルジスルフィド、ビスメルカプトエチルスルフィド、ビスメルカプトエチルジスルフィド、ビスメルカプトプロピルスルフィド、ビスメルカプトメチルチオメタン、ビス2-メルカプトエチルチオメタン、ビス3-メルカプトプロピルチオメタン、1,2-ビスメルカプトメチルチオエタン、1,2-ビス2-メルカプトエチルチオエタン、1,2-ビス3-メルカプトプロピルエタン、1,3-ビスメルカプトメチルチオプロパン、1,3-ビス2-メルカプトエチルチオプロパン、1,3-ビス3-メルカプトプロピルチオプロパン、1,2,3-トリスメルカプトメチルチオプロパン、1,2,3-トリス2-メルカプトエチルチオプロパン、1,2,3-トリス3-メルカプトプロピルチオプロパン、1,2-ビス[2-メルカプトエチルチオ]-3-メルカプトプロパン、4,8-ジメルカプトメチル-1,11-ジメルカプト-3,6,9-トリチアウンデカン、4,7-ジメルカプトメチル-1,11-ジメルカプト-3,6,9-トリチアウンデカン、5,7-ジメルカプトメチル-1,11-ジメルカプト-3,6,9-トリチアウンデカン、ビス-3,6,9-トリチア-1,11-ウンデカンジチオール、テトラキスメルカプトメチルチオメチルメタン、テトラキス2-メルカプトエチルチオメチルメタン、テトラキス3-メルカプトプロピルチオメチルメタン、ビス2,3-ジメルカプトプロピルスルフィド、ビス1,3-ジメルカプトプロピルスルフィド、2,5-ジメルカプト-1,4-ジチアン、2,5-ジメルカプトメチル-1,4-ジチアン、2,5-ジメルカプトメチル-2,5-ジメチル-1,4-ジチアン、ビスメルカプトメチルジスルフィド、ビスメルカプトエチルジスルフィド、ビスメルカプトプロピルジスルフィド等のメルカプト基以外に硫黄原子を含有する脂肪族ポリチオール化合物、及びこれらのチオグリコール酸及びメルカプトプロピオン酸のエステル;ヒドロキシメチルスルフィドビス2-メルカプトアセテート、ヒドロキシメチルスルフィドビス3-メルカプトプロピオネート、ヒドロキシエチルスルフィドビス2-メルカプトアセテート、ヒドロキシエチルスルフィドビス3-メルカプトプロピオネート、ヒドロキシプロピルスルフィドビス2-メルカプトアセテート、ヒドロキシプロピルスルフィドビス3-メルカプトプロピオネート、ヒドロキシメチルジスルフィドビス2-メルカプトアセテート、ヒドロキシメチルジスルフィドビス3-メルカプトプロピオネート、ヒドロキシエチルジスルフィドビス2-メルカプトアセテート、ヒドロキシエチルジスルフィドビス3-メルカプトプロピオネート、ヒドロキシプロピルジスルフィドビス2-メルカプトアセテート、ヒドロキシプロピルジスルフィドビス3-メルカプトプロピオネート、2-メルカプトエチルエーテルビス2-メルカプトアセテート、2-メルカプトエチルエーテルビス3-メルカプトプロピオネート、1,4-ジチアン-2,5-ジオールビス2-メルカプトアセテート、1,4-ジチアン-2,5-ジオールビス3-メルカプトプロピオネート、チオジグリコール酸ビス2-メルカプトエチルエステル、チオジプロピオン酸ビス2-メルカプトエチルエステル、4,4-チオジブチル酸ビス2-メルカプトエチルエステル、ジチオジグリコール酸ビス2-メルカプトエチルエステル、ジチオジプロピオン酸ビス2-メルカプトエチルエステル、4,4-ジチオジブチル酸ビス2-メルカプトエチルエステル、チオジグリコール酸ビス2,3-ジメルカプトプロピルエステル、チオジプロピオン酸ビス2,3-ジメルカプトプロピルエステル、ジチオグリコール酸ビス2,3-ジメルカプトプロピルエステル、ジチオジプロピオン酸ビス2,3-ジメルカプトプロピルエステル等のその他のメルカプト基以外に硫黄原子とエステル結合を含有する脂肪族ポリチオール化合物;3,4-チオフェンジチオール、2,5-ジメルカプト-1,3,4-チアジアゾール等のメルカプト基以外に硫黄原子を含有する複素環化合物;2-メルカプトエタノール、3-メルカプト-1,2-プロパンジオール、グリセリンジメルカプトアセテート、1-ヒドロキシ-4-メルカプトシクロヘキサン、2,4-ジメルカプトフェノール、2-メルカプトハイドロキノン、4-メルカプトフェノール、3,4-ジメルカプト-2-プロパノール、1,3-ジメルカプト-2-プロパノール、2,3-ジメルカプト-1-プロパノール、1,2-ジメルカプト-1,3-ブタンジオール、ペンタエリスリトールトリス3-メルカプトプロピオネート、ペンタエリスリトールモノ3-メルカプトプロピオネート、ペンタエリスリトールビス3-メルカプトプロピオネート、ペンタエリスリトールトリスチオグリコレート、ジペンタエリスリトールペンタキス3-メルカプトプロピオネート、ヒドロキシメチル-トリスメルカプトエチルチオメチルメタン、1-ヒドロキシエチルチオ-3-メルカプトエチルチオベンゼン等のメルカプト基以外にヒドロキシ基を含有する化合物;1,1,3,3-テトラキスメルカプトメチルチオプロパン、1,1,2,2-テトラキスメルカプトメチルチオエタン、4,6-ビスメルカプトメチルチオ-1,3-ジチアシクロヘキサン、1,1,5,5-テトラキスメルカプトメチルチオ-3-チアペンタン、1,1,6,6-テトラキスメルカプトメチルチオ-3,4-ジチアヘキサン、2,2-ビスメルカプトメチルチオエタンチオール、2-4,5-ジメルカプト-2-チアペンチル-1,3-ジチアシクロペンタン、2,2-ビスメルカプトメチル-1,3-ジチアシクロペンタン、2,5-ビス4,4-ビスメルカプトメチルチオ-2-チアブチル-1,4-ジチアン、2,2-ビスメルカプトメチルチオ-1,3-プロパンジチオール、3-メルカプトメチルチオ-1,7-ジメルカプト-2,6-ジチアヘプタン、3,6-ビスメルカプトメチルチオ-1,9-ジメルカプト-2,5,8-トリチアノナン、4,6-ビスメルカプトメチルチオ-1,9-ジメルカプト-2,5,8-トリチアノナン、3-メルカプトメチルチオ-1,6-ジメルカプト-2,5-ジチアヘキサン、2-2,2-ビスメルカプトメチルチオエチル-1,3-ジチエタン、1,1,9,9-テトラキスメルカプトメチルチオ-5-3,3-ビスメルカプトメチルチオ-1-チアプロピル3,7-ジチアノナン、トリス2,2-ビスメルカプトメチルチオエチルメタン、トリス4,4-ビスメルカプトメチルチオ-2-チアブチルメタン、テトラキス2,2-ビスメルカプトメチルチオエチルメタン、テトラキス4,4-ビスメルカプトメチルチオ-2-チアブチルメタン、3,5,9,11-テトラキスメルカプトメチルチオ-1,13-ジメルカプト-2,6,8,12-テトラチアトリデカン、3,5,9,11,15,17-ヘキサキスメルカプトメチルチオ-1,19-ジメルカプト-2,6,8,12,14,18-ヘキサチアノナデカン、9-2,2-ビスメルカプトメチルチオエチル-3,5,13,15-テトラキスメルカプトメチルチオ-1,17-ジメルカプト-2,6,8,10,12,16-ヘキサチアヘプタデカン、3,4,8,9-テトラキスメルカプトメチルチオ-1,11-ジメルカプト-2,5,7,10-テトラチアウンデカン、3,4,8,9,13,14-ヘキサキスメルカプトメチルチオ-1,16-ジメルカプト-2,5,7,10,12,15-ヘキサチアヘキサデカン、8-{ビスメルカプトメチルチオメチル}-3,4,12,13-テトラキスメルカプトメチルチオ-1,15-ジメルカプト-2,5,7,9,11,14-ヘキサチアペンタデカン、4,6-ビス{3,5-ビスメルカプトメチルチオ-7-メルカプト-2,6-ジチアヘプチルチオ}-1,3-ジチアン、4-{3,5-ビスメルカプトメチルチオ-7-メルカプト-2,6-ジチアヘプチルチオ}-6-メルカプトメチルチオ-1,3-ジチアン、1,1-ビス{4-6-メルカプトメチルチオ-1,3-ジチアニルチオ}-3,3ビスメルカプトメチルチオプロパン、1,3-ビス{4-6-メルカプトメチルチオ-1,3-ジチアニルチオ}-1,3-ビスメルカプトメチルチオプロパン、1-{4-6-メルカプトメチルチオ-1,3-ジチアニルチオ}-3-{2,2-ビスメルカプトメチルチオエチル}-7,9-ビスメルカプトメチルチオ-2,4,6,10-テトラチアウンデカン、1-{4-6-メルカプトメチルチオ-1,3-ジチアニルチオ}-3-{2-1,3-ジチエタニル}メチル-7,9-ビスメルカプトメチルチオ-2,4,6,10-テトラチアウンデカン、1,5-ビス{4-6-メルカプトメチルチオ-1,3-ジチアニルチオ}-3-{2-1,3-ジチエタニル}メチル-2,4-ジチアペンタン、4,6-ビス[3-{2-1,3-ジチエタニル}メチル-5-メルカプト-2,4-ジチアペンチルチオ]-1,3-ジチアン、4,6-ビス{4-6-メルカプトメチルチオ-1,3-ジチアニルチオ}-1,3-ジチアン、4-{4-6-メルカプトメチルチオ-1,3-ジチアニルチオ}-6-{4-6-メルカプトメチルチオ-1,3-ジチアニルチオ}-1,3-ジチアン、3-{2-1,3-ジチエタニル}メチル-7,9-ビスメルカプトメチルチオ-1,11-ジメルカプト-2,4,6,10-テトラチアウンデカン、9-{2-1,3-ジチエタニル}メチル-3,5,13,15-テトラキスメルカプトメチルチオ-1,17-ジメルカプト-2,6,8,10,12,16-ヘキサチアヘプタデカン、3-{2-1,3-ジチエタニル}メチル-7,9,13,15-テトラキスメルカプトメチルチオ-1,17-ジメルカプト-2,4,6,10,12,16-ヘキサチアヘプタデカン、3,7-ビス{2-1,3-ジチエタニル}メチル-1,9-ジメルカプト-2,4,6,8-テトラチアノナン、4-{3,4,8,9-テトラキスメルカプトメチルチオ-11-メルカプト-2,5,7,10-テトラチアウンデシル}-5-メルカプトメチルチオ-1,3-ジチオラン、4,5-ビス{3,4-ビスメルカプトメチルチオ-6-メルカプト-2,5-ジチアヘキシルチオ}-1,3-ジチオラン、4-{3,4-ビスメルカプトメチルチオ-6-メルカプト-2,5-ジチアヘキシルチオ}-5-メルカプトメチルチオ-1,3-ジチオラン、4-{3-ビスメルカプトメチルチオメチル-5,6-ビスメルカプトメチルチオ-8-メルカプト-2,4,7-トリチアオクチル}-5-メルカプトメチルチオ-1,3-ジチオラン、2-[ビス{3,4-ビスメルカプトメチルチオ-6-メルカプト-2,5-ジチアヘキシルチオ}メチル]-1,3-ジチエタン、2-{3,4-ビスメルカプトメチルチオ-6-メルカプト-2,5-ジチアヘキシルチオ}メルカプトメチルチオメチル-1,3-ジチエタン、2-{3,4,8,9-テトラキスメルカプトメチルチオ-11-メルカプト-2,5,7,10-テトラチアウンデシルチオ}メルカプトメチルチオメチル-1,3-ジチエタン、2-{3-ビスメルカプトメチルチオメチル-5,6-ビスメルカプトメチルチオ-8-メルカプト-2,4,7-トリチアオクチル}メルカプトメチルチオメチル-1,3-ジチエタン、4,5-ビス[1-{2-1,3-ジチエタニル}-3-メルカプト-2-チアプロピルチオ]-1,3-ジチオラン、4-[1-{2-1,3-ジチエタニル}-3-メルカプト-2-チアプロピルチオ]-5-{1,2-ビスメルカプトメチルチオ-4-メルカプト-3-チアブチルチオ}-1,3-ジチオラン、2-[ビス{4-5-メルカプトメチルチオ-1,3-ジチオラニルチオ}]メチル-1,3-ジチエタン、4-{4-5-メルカプトメチルチオ-1,3-ジチオラニルチオ}-5-[1-{2-1,3-ジチエタニル}-3-メルカプト-2-チアプロピルチオ]-1,3-ジチオラン、更にこれらのオリゴマー等のジチオアセタールもしくはジチオケタール骨格を有する化合物;トリスメルカプトメチルチオメタン、トリスメルカプトエチルチオメタン、1,1,5,5-テトラキスメルカプトメチルチオ-2,4-ジチアペンタン、ビス4,4-ビスメルカプトメチルチオ-1,3-ジチアブチルメルカプトメチルチオメタン、トリス4,4-ビスメルカプトメチルチオ-1,3-ジチアブチルメタン、2,4,6-トリスメルカプトメチルチオ-1,3,5-トリチアシクロヘキサン、2,4-ビスメルカプトメチルチオ-1,3,5-トリチアシクロヘキサン、1,1,3,3-テトラキスメルカプトメチルチオ-2-チアプロパン、ビスメルカプトメチルメチルチオ-1,3,5-トリチアシクロヘキサン、トリス4-メルカプトメチル-2,5-ジチアシクロヘキシル-1-イルメチルチオメタン、2,4-ビスメルカプトメチルチオ-1,3-ジチアシクロペンタン、2-メルカプトエチルチオ-4-メルカプトメチル-1,3-ジチアシクロペンタン、2-2,3-ジメルカプトプロピルチオ-1,3-ジチアシクロペンタン、4-メルカプトメチル-2-2,3-ジメルカプトプロピルチオ-1,3-ジチアシクロペンタン、4-メルカプトメチル-2-1,3-ジメルカプト-2-プロピルチオ-1,3-ジチアシクロペンタン、トリス2,2-ビスメルカプトメチルチオ-1-チアエチルメタン、トリス3,3-ビスメルカプトメチルチオ-2-チアプロピルメタン、トリス4,4-ビスメルカプトメチルチオ-3-チアブチルメタン、2,4,6-トリス3,3-ビスメルカプトメチルチオ-2-チアプロピル-1,3,5-トリチアシクロヘキサン、テトラキス3,3-ビスメルカプトメチルチオ-2-チアプロピルメタン等、さらにこれらのオリゴマー等のオルトトリチオ蟻酸エステル骨格を有する化合物;3,3-ジメルカプトメチルチオ-1,5-ジメルカプト-2,4-ジチアペンタン、2,2-ジメルカプトメチルチオ-1,3-ジチアシクロペンタン、2,7-ジメルカプトメチル-1,4,5,9-テトラチアスピロ[4.4]ノナン、3,9-ジメルカプト-1,5,7,11-テトラチアスピロ[5.5]ウンデカン、更にこれらのオリゴマー等のオルトテトラチオ炭酸エステル骨格を有する化合物等が挙げられる。ただし、ポリチオール化合物は、以上の各例示化合物に限定されるものではない。また以上の各例示化合物は、単独でも用いても良いし、2種以上を混合して用いてもよい。以上の例示化合物の中で好ましい化合物は、1,2-ビス[チオ]-3-メルカプトプロパン、ビス-3,6,9-トリチア-1,11-ウンデカンジチオール、ペンタエリスリトールテトラキス3-メルカプトプロピオネート、ビスメルカプトメチルスルフィド、1,3-ビスメルカプトメチルベンゼン、1,1,3,3-テトラキスメルカプトメチルチオプロパンである。本発明において、濁度はJISK0101に従い、カオリン標準液を標準とし積分球濁度計を用いて測定する。また、加速試験は、ポリチオール化合物を50°Cで7日間保管したのちに測定する。これら測定を行い、初期の濁度値が0.5ppm以下で、かつ50°Cで7日間保存後の濁度値が0.6ppm以下であるポリチオール化合物が用いられる。好ましくは、初期の濁度値、すなわち50°Cで7日間保存する直前の濁度値が0.3ppm以下で、かつ50°Cで7日間保存後の濁度値が0.4ppm以下であり、より好ましくは初期の濁度値が0.2ppm以下で、かつ50°Cで7日間保存後の濁度値が0.3ppm以下である。初期の濁度値が0.5ppmを超える、もしくは50°Cで7日間保存後の濁度値が0.6ppmを超えた場合、重合硬化後のレンズのような光学材料は白濁して使用不可となる。したがって、初期ならびに50°Cで7日間保存後の濁度値を測定することで、重合硬化せずに白濁の発生の有無を予測、判別し、ポリチオール化合物の良否の判断が可能となる。実際の運用としては、まず初期の濁度値を測定する。その後、一部を取り出して50°Cで7日間保存し、濁度を測定する。双方の値が上記の範囲内に収まれば白濁が発生しないので、このポリチオール化合物は使用可能と判断される。本発明においては、ポリチオール化合物とポリイソチオシアナート化合物からなる重合性組成物を重合することによって、光学材料用ポリウレタン系樹脂を製造する。本発明に用いるポリイソチオシアナート化合物は、特に制限されず、1分子中に2個以上のイソチオシアナート基を有する化合物であれば良い。なお、イソチオシアナートとは、イソシアナート又はイソチオシアナートを意味する。ポリイソチオシアナート化合物の具体例としては、ヘキサメチレンジイソシアナート、2,2-ジメチルペンタンジイソシアナート、2,2,4-トリメチルヘキサンジイソシアナート、ブテンジイソシアナート、1,3-ブタジエン-1,4-ジイソシアナート、2,4,4-トリメチルヘキサメチレンジイソシアナート、1,6,11-ウンデカントリイソシアナート、1,3,6-ヘキサメチレントリイソシアナート、1,8-ジイソシアナート-4-イソシアナトメチルオクタン、ビスイソシアナトエチルカーボネート、ビスイソシアナトエチルエーテル、リジンジイソシアナトメチルエステル、リジントリイソシアナート等の脂肪族ポリイソシアナート化合物;2,5-ビスイソシアナトメチル-ビシクロ[2.2.1]ヘプタン、2,6-ビスイソシアナトメチル-ビシクロ[2.2.1]ヘプタン、ビスイソシアナトメチルシクロヘキサン、ジシクロヘキシルメタンジイソシアナート、イソホロンジイソシアナート等の脂環族ポリイソシアナート化合物;1,2-ジイソシアナトベンゼン、1,3-ジイソシアナトベンゼン、1,4-ジイソシアナトベンゼン、2,4-ジイソシアナトトルエン、エチルフェニレンジイソシアナート、イソプロピルフェニレンジイソシアナート、ジメチルフェニレンジイソシアナート、ジエチルフェニレンジイソシアナート、ジイソプロピルフェニレンジイソシアナート、トリメチルベンゼントリイソシアナート、ベンゼントリイソシアナート、ビフェニルジイソシアナート、トルイジンジイソシアナート、4,4’-メチレンビスフェニルイソシアナート、4,4’-メチレンビス2-メチルフェニルイソシアナート、ビベンジル-4,4’-ジイソシアナート、ビスイソシアナトフェニルエチレン、1,2-ビスイソシアナトメチルベンゼン、1,3-ビスイソシアナトメチルベンゼン、1,4-ビスイソシアナトメチルベンゼン、1,2-ビスイソシアナトエチルベンゼン、1,3-ビスイソシアナトエチルベンゼン、1,4-ビスイソシアナトエチルベンゼン、1,2-ビスイソシアナトプロピルベンゼン、1,3-ビスイソシアナトプロピルベンゼン、1,4-ビスイソシアナトプロピルベンゼン、α,α,α’,α’-テトラメチルキシリレンジイソシアナート、ビスイソシアナトブチルベンゼン、ビスイソシアナトメチルナフタリン、ビスイソシアナトメチルフェニルエーテル、ビスイソシアナトエチルフタレート、2,6-ジイソシアナトメチルフラン等の芳香環化合物を有するポリイソシアナート化合物;ビスイソシアナトメチルスルフィド、ビスイソシアナトエチルスルフィド、ビスイソシアナトプロピルスルフィド、ビスイソシアナトヘキシルスルフィド、ビスイソシアナトメチルスルホン、ビスイソシアナトメチルジスルフィド、ビスイソシアナトエチルジスルフィド、ビスイソシアナトプロピルジスルフィド、ビスイソシアナトメチルチオメタン、ビスイソシアナトエチルチオメタン、ビスイソシアナトメチルチオエタン、ビスイソシアナトエチルチオエタン、1,5-ジイソシアナト-2-イソシアナトメチル-3-チアペンタン、1,2,3-トリスイソシアナトメチルチオプロパン、1,2,3-トリスイソシアナトエチルチオプロパン、3,5-ジチア-1,2,6,7-ヘプタンテトライソシアナート、2,6-ジイソシアナトメチル-3,5-ジチア-1,7-ヘプタンジイソシアナート、2,5-ジイソシアナートメチルチオフェン、イソシアナトエチルチオ-2,6-ジチア-1,8-オクタンジイソシアナート等の含硫脂肪族ポリイソシアナート化合物;2-イソシアナトフェニル-4-イソシアナトフェニルスルフィド、ビス4-イソシアナトフェニルスルフィド、ビス4-イソシアナトメチルフェニルスルフィドなどの芳香族スルフィド系ポリイソシアナート化合物;ビス4-イソシアナトフェニルジスルフィド、ビス2-メチル-5-イソシアナトフェニルジスルフィド、ビス3-メチル-5-イソシアナトフェニルジスルフィド、ビス3-メチル-6-イソシアナトフェニルジスルフィド、ビス4-メチル-5-イソシアナトフェニルジスルフィド、ビス4-メトキシ-3-イソシアナトフェニルジスルフィド等の芳香族ジスルフィド系ポリイソシアナート化合物;2,5-ジイソシアナトテトラヒドロチオフェン、2,5-ジイソシアナトメチルテトラヒドロチオフェン、3,4-ジイソシナトメチルテトラヒドロチオフェン、2,5-ジイソシアナト-1,4-ジチアン、2,5-ジイソシアナトメチル-1,4-ジチアン、4,5-ジイソシアナト-1,3-ジチオラン、4,5-ビスイソシアナトメチル-1,3-ジチオラン、4,5-ジイソシアナトメチル-2-メチル-1,3-ジチオラン等の含硫脂環族ポリイソシアナート化合物;1,2-ジイソチオシアナトエタン、1,6-ジイソチオシアナトヘキサン等の脂肪族ポリイソチオシアナート化合物;シクロヘキサンジイソチオシアナート等の脂環族ポリイソチオシアナート化合物;1,2-ジイソチオシアナトベンゼン、1,3-ジイソチオシアナトベンゼン、1,4-ジイソチオシアナトベンゼン、2,4-ジイソチオシアナトトルエン、2,5-ジイソチオシアナト-m-キシレン、4,4’-メチレンビスフェニルイソチオシアナート、4,4’-メチレンビス2-メチルフェニルイソチオシアナート、4,4’-メチレンビス3-メチルフェニルイソチオシアナート、4,4’-ジイソチオシアナトベンゾフェノン、4,4’-ジイソチオシアナト-3,3’-ジメチルベンゾフェノン、ビス4-イソチオシアナトフェニルエーテル等の芳香族ポリイソチオシアナート化合物;さらには、1,3-ベンゼンジカルボニルジイソチオシアナート、1,4-ベンゼンジカルボニルジイソチオシアナート、2,2-ピリジン-4,4-ジカルボニルジイソチオシアナート等のカルボニルポリイソチオシアナート化合物;チオビス3-イソチオシアナトプロパン、チオビス2-イソチオシアナトエタン、ジチオビス2-イソチオシアナトエタン等の含硫脂肪族ポリイソチオシアナート化合物;1-イソチオシアナト-4-[2-イソチオシアナトスルホニル]ベンゼン、チオビス4-イソチオシアナトベンゼン、スルホニル4-イソチオシアナトベンゼン、ジチオビス4-イソチオシアナトベンゼン等の含硫芳香族ポリイソチオシアナート化合物;2,5-ジイソチオシアナトチオフェン、2,5-ジイソチオシアナト-1,4-ジチアン等の含硫脂環族ポリイソチオシアナート化合物;1-イソシアナト-6-イソチオシアナトヘキサン、1-イソシアナト-4-イソチオシアナトシクロヘキサン、1-イソシアナト-4-イソチオシアナトベンゼン、4-メチル-3-イソシアナト-1-イソチオシアナトベンゼン、2-イソシアナト-4,6-ジイソチオシアナト-1,3,5-トリアジン、4-イソシアナトフェニル-4-イソチオシアナトフェニルスルフィド、2-イソシアナトエチル-2-イソチオシアナトエチルジスルフィド等のイソシアナト基とイソチオシアナト基を有するポリイソチオシアナート化合物が挙げられる。さらに、これらの塩素置換体、臭素置換体等のハロゲン置換体、アルキル置換体、アルコキシ置換体、ニトロ置換体や多価アルコールとのプレポリマー型変性体、カルボジイミド変性体、ウレア変性体、ビュレット変性体、ダイマー化あるいはトリマー化反応生成物等も使用できる。ただし、ポリイソチオシアナート化合物は、以上の各例示化合物に限定されるものではない。また、以上の各例示化合物は、単独でも用いても良いし、2種以上を混合して用いてもよい。以上の例示化合物の中で好ましい化合物は、2,5-ビスイソシアナトメチル-ビシクロ[2.2.1]ヘプタン、2,6-ビスイソシアナトメチル-ビシクロ[2.2.1]ヘプタン、ビスイソシアナトメチルシクロヘキサン、ジシクロヘキシルメタンジイソシアナート、イソホロンジイソシアナート、1,3-ビスイソシアナトメチルベンゼン及びα,α,α’,α’-テトラメチルキシリレンジイソシアナートである。ポリチオール化合物とポリイソチオシアナート化合物の使用割合は、通常、SH基/NCONCS基=0.5~3.0、好ましくは0.6~2.0、さらに好ましくは0.8~1.3の範囲内である。本発明の光学材料用組成物は、ポリチオール化合物とポリイソチオシアナート化合物を主成分とする組成物である。この他に、必要に応じて、触媒、内部離型剤、紫外線吸収剤、ブルーイング剤などの任意成分を加えて、得られる材料の実用性をより向上せしめることはもちろん可能である。例えば、ポリウレタン系レンズは、ポリチオール化合物、ポリイソチオシアネート化合物および必要に応じて任意成分をレンズ用の型へ注入し、重合することで製造できる。本発明の光学材料用組成物を重合硬化する触媒としては、公知のウレタン化触媒が用いられる。重合触媒の添加量は、組成物の成分、混合比および重合硬化方法によって変化するため一概には決められないが、通常は光学材料用組成物全量に対して0.001wt以上5wt以下、好ましくは、0.01wt以上1wt以下、最も好ましくは、0.01wt以上0.5wt以下使用する。重合触媒の添加量が5wtより多いと硬化物の屈折率、耐熱性が低下し、着色する場合がある。また、0.001wtより少ないと十分に硬化せず耐熱性が不十分となる場合がある。紫外線防止剤の好ましい例としては、ベンゾトリアゾール系化合物が挙げられる。中でも好ましい化合物の具体例は、2-2-ヒドロキシ-5-メチルフェニル-2H-ベンゾトリアゾール、5-クロロ-2-3,5-ジ-tert-ブチル-2-ヒドロキシフェニル-2H-ベンゾトリアゾール、2-3-tert-ブチル-2-ヒドロキシ-5-メチルフェニル-5-クロロ-2H-ベンゾトリアゾール、2-3,5-ジ-tert-ペンチル-2-ヒドロキシフェニル-2H-ベンゾトリアゾール、2-3,5-ジ-tert-ブチル-2-ヒドロキシフェニル-2H-ベンゾトリアゾール、2-2-ヒドロキシ-4-オクチルオキシフェニル-2H-ベンゾトリアゾール、2-2-ヒドロキシ-5-tert-オクチルフェニル-2Hベンゾトリアゾールである。ブルーイング剤の好ましい例としてはアントラキノン系化合物が挙げられる。また、本発明の光学材料用組成物が重合後に型から剥がれにくい場合は、公知の外部および/または内部離型剤を使用または添加して、得られる硬化物の型からの離型性を向上せしめることも可能である。離型剤とは、フッ素系ノニオン界面活性剤、シリコン系ノニオン界面活性剤、燐酸エステル、酸性燐酸エステル、オキシアルキレン型酸性燐酸エステル、酸性燐酸エステルのアルカリ金属塩、オキシアルキレン型酸性燐酸エステルのアルカリ金属塩、高級脂肪酸の金属塩、高級脂肪酸エステル、パラフィン、ワックス、高級脂肪族アミド、高級脂肪族アルコール、ポリシロキサン類、脂肪族アミンエチレンオキシド付加物などがあげられ、これらは単独でも、2種類以上を混合して用いてもかまわない。添加量は通常、光学材料用組成物全量に対して0.0001~5wtである。さらにポリウレタン系樹脂の諸物性、操作性、及び重合反応性等を改良する目的で、ウレタン樹脂を形成するポリチオール化合物とイソチオシアナート化合物の他に、アミン等に代表される活性水素化合物、エポキシ化合物、オレフィン化合物、カーボネート化合物、エステル化合物、金属、金属酸化物、有機金属化合物、無機物等のウレタン形成原料以外の1種以上の化合物を加えても良い。ポリウレタン系樹脂からなる光学材料は、通常、注型重合により製造される。具体的には、ポリチオール化合物と、ポリイソチオシアナート化合物を混合する。この混合液重合性組成物を必要に応じて適当な方法で脱泡を行った後、光学材料用モールド型中に注入し、通常、低温から高温へ徐々に加熱し重合させる。その後、脱型することにより光学材料が得られる。本発明では、光学材料用組成物に対し、あらかじめ脱気処理を行うことが好ましい。脱気処理は、組成成分の一部もしくは全部と反応可能な化合物、重合触媒、添加剤の混合前、混合時あるいは混合後に、減圧下で行う。好ましくは、混合時あるいは混合後に、減圧下で行う。処理条件は、0.001~50torrの減圧下、1分間~24時間、0°C~100°Cで行う。減圧度は、好ましくは0.005~25torrであり、より好ましくは0.01~10torrであり、これらの範囲で減圧度を可変しても構わない。脱気時間は、好ましくは5分間~18時間であり、より好ましくは10分間~12時間である。脱気の際の温度は、好ましくは5°C~80°Cであり、より好ましくは10°C~60°Cであり、これらの範囲で温度を可変しても構わない。脱気処理の際に、撹拌、気体の吹き込み、超音波などによる振動などによって、樹脂用組成物の界面を更新することは、脱気効果を高める上で好ましい操作である。さらには、これらの光学材料用組成物および/または混合前の各原料を0.05~10μm程度の孔径を有するフィルターで不純物等を濾過し精製することは、本発明の光学材料の品質をさらに高める上からも好ましい。上述の反応、処理がなされた光学材料用組成物は、ガラスや金属製の型に注入され、加熱や紫外線などの活性エネルギー線の照射によって重合硬化反応が進められた後、型から外される。このようにして、光学材料が製造される。光学材料用組成物は、好ましくは加熱によって重合硬化され、光学材料が製造される。この場合、硬化時間は0.1~200時間、通常1~100時間であり、硬化温度は-10~160°C、通常-10~140°Cである。重合は、所定の重合温度で所定時間のホールド、0.1°C~100°C/時間の昇温、0.1°C~100°C/時間の降温およびこれらの組み合わせで行うことができる。また、本発明の光学材料の製造方法において、重合終了後に、硬化物に対して50~150°Cの温度で10分~5時間程度アニール処理を施すことは、光学材料の歪を除くために好ましい処理である。本発明の方法により製造されるポリウレタン系樹脂は、軽量で耐衝撃性に優れた特徴を有し、さらには色相が良好である。したがって、この樹脂はレンズやプリズム等の光学材料の用途に適している。特に、眼鏡レンズ、カメラレンズ等のレンズの用途に非常に好適である。また、光学材料は、必要に応じ反射防止、高硬度付与、耐磨耗性向上、耐薬品性向上、防雲性付与、あるいはファッション性付与等の改良を目的として、表面研磨、帯電防止処理、ハードコート処理、無反射コート処理、染色処理、調光処理等の物理的、化学的処理を施す事ができる。以下、実施例により本発明を具体的に説明するが、本発明はこれらに限定されるものではない。なお、評価は以下の方法で行った。濁度:東京電色製T-2600DA濁度計を用い、初期ならびに50°Cで7日保存後のポリチオールの濁度値を測定した。透明性:光学材料用組成物の重合により製造された光学材料により、レンズ径が70mm、度数が5Dのレンズを10枚作製し、暗室内で蛍光灯下、観察した。すべて白濁が観測されないものを◎、9枚白濁が観測されないものを○、7または8枚白濁が観測されないものを△、白濁が観測されないものが6枚以下を×とした。△以上が合格である。実施例1~3初期および50°Cで7日間保存後の濁度値が表1に示す値であった1,2-ビス[2-メルカプトエチルチオ]-3-メルカプトプロパン以下、化合物Aとするを用いて、下記の製法1に従って、本発明の光学材料用組成物および光学材料を作製した。結果を表1にまとめた。実施例4~6初期および50°Cで7日間保存後の濁度値が表1に示す値であったビスメルカプトメチル-3,6,9-トリチア-1,11-ウンデカンジチオール以下、化合物Bとするを用いて、下記の製法2に従って、本発明の光学材料用組成物および光学材料を作製した。結果を表1にまとめた。実施例7~9初期および50°Cで7日間保存後の濁度値が表1に示す値であった1,2-ビス[2-メルカプトエチルチオ]-3-メルカプトプロパン化合物A、及びペンタエリスリトールテトラキスメルカプトプロピオネート以下、化合物Cとするを用いて、下記の製法3に従って、本発明の光学材料用組成物および光学材料を作製した。結果を表1にまとめた。実施例10~12初期および50°Cで7日間保存後の濁度値が表1に示す値であったビス-3,6,9-トリチア-1,11-ウンデカンジチオール化合物B、及びペンタエリスリトールテトラキスメルカプトプロピオネート化合物Cを用いて、下記の製法4に従って、本発明の光学材料用組成物および光学材料を作製した。結果を表1にまとめた。比較例1、2初期および50°Cで7日間保存後の濁度値が表1に示す値であった1,2-ビス[2-メルカプトエチルチオ]-3-メルカプトプロパン化合物Aを用いて、下記の製法1に従って、本発明の光学材料用組成物および光学材料を作製した。結果を表1にまとめた。実施例3、4初期および50°Cで7日間保存後の濁度値が表1に示す値であったビスメルカプトメチル-3,6,9-トリチア-1,11-ウンデカンジチオール化合物Bを用いて、下記の製法2に従って、本発明の光学材料用組成物および光学材料を作製した。結果を表1にまとめた。実施例5、6初期および50°Cで7日間保存後の濁度値が表1に示す値であった1,2-ビス[2-メルカプトエチルチオ]-3-メルカプトプロパン化合物A、及びペンタエリスリトールテトラキスメルカプトプロピオネート化合物Cを用いて、下記の製法3に従って、本発明の光学材料用組成物および光学材料を作製した。結果を表1にまとめた。実施例7、8初期および50°Cで7日間保存後の濁度値が表1に示す値であったビスメルカプトメチル-3,6,9-トリチア-1,11-ウンデカンジチオール化合物B、及びペンタエリスリトールテトラキスメルカプトプロピオネート化合物Cを用いて、下記の製法4に従って、本発明の光学材料用組成物および光学材料を作製した。結果を表1にまとめた。なお、上記実施例および比較例で用いた製法の詳細は、以下のとおりである。製法1:1,3-ビスイソシアナトメチルベンゼン以下、化合物Xとする52重量部に、硬化触媒としてジブチル錫ジクロライド0.05重量部、リン酸ジオクチル0.10重量部を、10~15°Cにて混合溶解させた。さらに、1,2-ビス[2-メルカプトエチルチオ]-3-メルカプトプロパン化合物A48重量部を混合し、均一液とした。この混合均一液を600Paにて1時間脱泡を行った後、1μmのPTFEフィルターにて濾過を行い、直径70mm、5Dのモールドへ注入し、40°Cから130°Cまで24時間かけて重合させた。その後脱型し、光学材料を得た。製法2:1,3-ビスイソシアナトメチルベンゼン5化合物X1重量部に、硬化触媒としてジブチル錫ジクロライド0.05重量部、リン酸ジオクチル0.10重量部を、10~15°Cにて混合溶解させた。さらに、ビスメルカプトメチル-3,6,9-トリチア-1,11-ウンデカンジチオール化合物B49重量部を混合し、均一液とした。この混合均一液を600Paにて1時間脱泡を行った後、1μmのPTFEフィルターにて濾過を行い、直径70mm、5Dのモールドへ注入し、40°Cから130°Cまで24時間かけて重合させた。その後脱型し、光学材料を得た。製法3:2,5-ビスイソシアナトメチル-ビシクロ[2.2.1]ヘプタンと2,6-ビスイソシアナトメチル-ビシクロ[2.2.1]ヘプタンの混合物以下、化合物Yとする50.6重量部に、硬化触媒としてジブチル錫ジクロライド0.06重量部、リン酸ジオクチル0.12重量部を、10~15°Cにて混合溶解させた。さらに、1,2-ビス[2-メルカプトエチルチオ]-3-メルカプトプロパン化合物A25.5重量部とペンタエリスリトールテトラキスメルカプトプロピオネート化合物C23.9重量部を混合し、均一液とした。この混合均一液を600Paにて1時間脱泡を行った後、1μmのPTFEフィルターにて濾過を行い、直径70mm、5Dのモールドへ注入し、40°Cから130°Cまで24時間かけて重合させた。その後脱型し、光学材料を得た。製法4:2,5-ビスイソシアナトメチル-ビシクロ[2.2.1]ヘプタンと2,6-ビスイソシアナトメチル-ビシクロ[2.2.1]ヘプタンの混合物化合物Y50.6重量部に、硬化触媒としてジブチル錫ジクロライド0.06重量部、リン酸ジオクチル0.12重量部を、10~15°Cにて混合溶解させた。さらに、ビスメルカプトメチル-3,6,9-トリチア-1,11-ウンデカンジチオール化合物Bを25.5重量部とペンタエリスリトールテトラキスメルカプトプロピオネート化合物C23.9重量部を混合し、均一液とした。この混合均一液を600Paにて1時間脱泡を行った後、1μmのPTFEフィルターにて濾過を行い、直径70mm、5Dのモールドへ注入し、40°Cから130°Cまで24時間かけて重合させた。その後脱型し、光学材料を得た。上述の実施例においては、濁度値の初期値が0.5ppm以下であり、さらに、その状態から50°Cで7日間保存した後の濁度値が0.6ppm以下であるという条件を満たすポリチオールを用いた光学材料用組成物を重合させることにより、硬化後の白濁を防止し、良好な透明度を実現することができた。従って本発明によれば、重合反応の前に、予め、重合硬化後における白濁発生の有無の予測、良否を判断し、良好な性状の光学材料のみを選択的に製造できる。このため、光学材料用組成物の有効活用と、優れた光学材料の製造とがいずれも可能である。"